(57)【要約】【課題】紫外線の透過が低減され、且つ遮熱性を有する遮熱性生地、その製造方法及び遮熱性衣服を提供する。【解決手段】本発明の遮熱性生地は、生地と、前記生地に付着された赤外線及び紫外線を可視光線に変換する化合物を含み、前記赤外線及び紫外線を可視光線に変換する化合物は、クマリン系化合物、ベンゾキサゾール系化合物及びシアノスチリルベンゼン系化合物からなる群から選ばれる一種以上の有機蛍光剤である。本発明の遮熱性生地は、前記の有機蛍光剤を含む水分散液に生地を浸漬して７０〜１５０℃で処理すること、或いは、前記の有機蛍光剤をバインダーによって生地に付着させることで作製することができる。本発明は、遮熱性生地を用いる遮熱性衣服に関する。【選択図】なし【特許請求の範囲】
【請求項１】
生地と、前記生地に付着された赤外線及び紫外線を可視光線に変換する化合物を含む遮熱性生地において、
前記赤外線及び紫外線を可視光線に変換する化合物は、クマリン系化合物、ベンゾキサゾール系化合物及びシアノスチリルベンゼン系化合物からなる群から選ばれる一種以上の有機蛍光剤であることを特徴とする遮熱性生地。
【請求項２】
前記有機蛍光剤は、下記一般式（１）で表されるクマリン系化合物である請求項１に記載の遮熱性生地。
【化１】
2017218694.tif 000009
但し、前記一般式（１）中、Ｒ1は水素原子、又は炭素数１〜４の直鎖若しくは分鎖のアルキル基を表し、Ｒ2は炭素数１〜４の直鎖若しくは分鎖のアルキル基、ベンジル基、ヒドロキシエチル基、ヒドロキシプロピル基、又はトリアジニル基を表し、Ａｒはフェニル基、又は、アルキル基、アルコキシ基、ハロゲン原子、カルボン酸エステル基及びニトリル基からなる群から選ばれる一種の置換基を有する置換フェニル基を表し、置換フェニル基、Ｒ１及びＲ２は、いずれも個別にＮと結合していてもよく、Ｒ１とＲ２同士は互いに縮合して環を形成してもよい。
【請求項３】
前記有機蛍光剤は、３−フェニル−７−（イミノ−１’，３’，５’−トリアジン−２’−ジエチルアミノ−４’−クロロ）−クマリン、３−フェニル−７−（イミノ−１’，３’，５’−トリアジン−２−ジエチルアミノ−４’−メトキシ）−クマリン、３−フェニル−７−ナフトトリアゾリルクマリン及び３−フェニル−７−（２Ｈ−ナフト〔１，２−ｄ〕−トリアゾ−ル−２−イル）クマリンからなる群から選ばれる一種以上の３−フェニル−７−アミノクマリン誘導体である請求項１又は２に記載の遮熱性生地。
【請求項４】
前記有機蛍光剤は、３−フェニル−７−（２Ｈ−ナフト〔１，２−ｄ〕−トリアゾ−ル−２−イル）クマリンである請求項１〜３のいずれか１項に記載の遮熱性生地。
【請求項５】
前記遮熱性生地には前記有機蛍光剤がプリントされている請求項１〜３のいずれか１項に記載の遮熱性生地。
【請求項６】
請求項１〜４のいずれか１項に記載の遮熱性生地の製造方法であって、
クマリン系化合物、ベンゾキサゾール系化合物及びシアノスチリルベンゼン系化合物からなる群から選ばれる一種以上の有機蛍光剤を含む水分散液に生地を浸漬して７０〜１５０℃で処理することで、生地に前記有機蛍光剤を付着させることを特徴とする遮熱性生地の製造方法。
【請求項７】
請求項１〜５のいずれか１項に記載の遮熱性生地の製造方法であって、
クマリン系化合物、ベンゾキサゾール系化合物及びシアノスチリルベンゼン系化合物からなる群から選ばれる一種以上の有機蛍光剤をバインダーによって生地に付着させることを特徴とする遮熱性生地の製造方法。
【請求項８】
請求項１〜７のいずれか１項に記載の遮熱性生地を用いたことを特徴とする遮熱性衣服。
【請求項９】
前記衣服は身体の上半身に着用されるシャツであって、少なくとも肩から肩甲骨上部まで覆う領域及び肩から大胸筋上部までを覆う領域に、クマリン系化合物、ベンゾキサゾール系化合物及びシアノスチリルベンゼン系化合物からなる群から選ばれる一種以上の有機蛍光剤が付着されている請求項８に記載の遮熱性衣服。
【請求項１０】
前記衣服は身体の上半身に着用されるシャツであって、肩から肩甲骨下部まで覆う領域及び肩から大胸筋下部までを覆う領域に、クマリン系化合物、ベンゾキサゾール系化合物及びシアノスチリルベンゼン系化合物からなる群から選ばれる一種以上の有機蛍光剤が付着されている請求項８又は９に記載の遮熱性衣服。
【発明の詳細な説明】
【技術分野】
【０００１】
本発明は、紫外線の透過が低減され、且つ遮熱性を有する遮熱性生地、その製造方法及び遮熱性衣服に関する。
【背景技術】
【０００２】
従来から繊維や生地等に遮熱性を持たせるための検討が行われていた。例えば、特許文献１では、ポリエステル繊維に二酸化チタン、チタン酸カリウム、チタン酸塩等の屈折率が１．６〜５である無機化合物粒子を含ませるとともに、繊維の断面形状を特定の形状にすることで、熱線を反射させて遮熱性を持たせることが提案されている。しかし、特許文献１に記載の遮熱性ポリエステル繊維では、無機化合物微粒子により発色性が悪くなること、糸強度が低下すること、及び紡糸性が悪くなること等の懸念があった。
【０００３】
一方、特許文献２では、日除けテント等に用いる繊維基布に可撓性シートを被覆した積層体シートにおいて、可撓性シートに、有機蛍光体微粒子等の近赤外線領域波長を可視光線領域波長に変換する波長変化材料を含ませることで遮熱性を持たせることが提案されている。太陽光線には、熱線である赤外線以外に、紫外線も含まれており、紫外線によって肌が損傷を受けることから、紫外線を透過させないことも望まれている。しかし、特許文献２では、紫外線を遮蔽することについては検討されていない。
【先行技術文献】
【特許文献】
【０００４】
【特許文献１】特許第５６６７４１８号
【特許文献２】特開２０１２−９７１８３号公報
【発明の概要】
【発明が解決しようとする課題】
【０００５】
本発明は、前記従来の問題を解決するため、紫外線の透過が低減され、且つ遮熱性を有する遮熱性生地、その製造方法及び遮熱性衣服を提供する。
【課題を解決するための手段】
【０００６】
本発明は、生地と、前記生地に付着された赤外線及び紫外線を可視光線に変換する化合物を含む遮熱性生地において、前記赤外線及び紫外線を可視光線に変換する化合物は、クマリン系化合物、ベンゾキサゾール系化合物及びシアノスチリルベンゼン系化合物からなる群から選ばれる一種以上の有機蛍光剤であることを特徴とする遮熱性生地に関する。
【０００７】
本発明は、また、前記の遮熱性生地の製造方法であって、クマリン系化合物、ベンゾキサゾール系化合物及びシアノスチリルベンゼン系化合物からなる群から選ばれる一種以上の有機蛍光剤を含む水分散液に生地を浸漬して７０〜１５０℃で処理することで、生地に前記有機蛍光剤を付着させることを特徴とする遮熱性生地の製造方法に関する。
【０００８】
本発明は、また、前記の遮熱性生地の製造方法であって、クマリン系化合物、ベンゾキサゾール系化合物及びシアノスチリルベンゼン系化合物からなる群から選ばれる一種以上の有機蛍光剤をバインダーによって生地に付着させることを特徴とする遮熱性生地の製造方法に関する。
【０００９】
本発明は、また、前記の遮熱性生地を用いたことを特徴とする遮熱性衣服に関する。
【発明の効果】
【００１０】
本発明は、クマリン系化合物、ベンゾキサゾール系化合物及びシアノスチリルベンゼン系化合物からなる群から選ばれる一種以上の有機蛍光剤を生地に付着させることで、紫外線の透過が低減され、且つ遮熱性を有する遮熱性生地及び遮熱性衣服を提供する。また、本発明の製造方法によると、簡便に紫外線の透過が低減され、且つ遮熱性を有する遮熱性生地を作製することができる。
【図面の簡単な説明】
【００１１】
【図１】図１は試料１〜３の波長-透過率グラフである。
【図２】図２は試料１〜３の波長-反射率グラフである。
【図３】図３は試料１〜３の温度履歴を示すグラフである。
【図４】図４は遮熱性を評価するのに用いる測定装置の模式的断面図である。
【図５】図５は人体の正面側の太陽光照射量マッピングデータを示す。
【図６】図６は人体の背面側の太陽光照射量マッピングデータを示す。
【図７】図７は本発明の一実施例のシャツの模式的正面図である。
【図８】図８は本発明の一実施例のシャツの模式的背面図である。
【図９】図９は可視光領域の発光面積の説明図である。
【発明を実施するための形態】
【００１２】
本発明の発明者らは、紫外線の透過を軽減し、且つ遮熱性を有する遮熱性生地を得るために鋭意検討した。その結果、生地にクマリン系化合物、ベンゾキサゾール系化合物及びシアノスチリルベンゼン系化合物からなる群から選ばれる一種以上の有機蛍光剤を付着させることで、紫外線の透過を低減しつつ、遮熱性を有する遮熱性生地を得ることを見出し、本発明に至った。
【００１３】
クマリン系化合物、ベンゾキサゾール系化合物及びシアノスチリルベンゼン系化合物からなる群から選ばれる一種以上の有機蛍光剤は、生地に付着させた場合、紫外線及び近赤外線を吸収し、可視光線の蛍光を発光する。紫外線を可視光線に変換することで、紫外線が衣服内に透過するのを抑制し、紫外線が肌に損害を与えることが防止される。また、近赤外線を可視光線に変換することで、赤外線が衣服内に透過するのを抑制し、それゆえ赤外線が熱に変換するのを低減しているため、遮熱性が向上する。また、赤外線及び紫外線を可視光線に変換することで、発色性も良好になる。
【００１４】
本発明において、赤外線を可視光線に変換する性能は、７２６ｎｍの光照射による可視光領域の発光面積を計測することで、評価することができる。７２６ｎｍの光照射による可視光領域の発光面積が大きいほど、赤外線を可視光線に変換する性能が高いことを意味する。本発明において、可視光領域の発光面積とは、横軸を波長（ｎｍ）とし、縦軸を発光強度（無次元数）とする発光スペクトルにおいて、可視光領域におけるピーク波長（４００〜６００ｎｍ）を中心に上に凸の部分（発光領域）の面積のことである。例えば、図９に示している横軸を波長（ｎｍ）とし、縦軸を発光強度（無次元数）とする発光スペクトルにおいて、可視光領域の発光面積は、ピーク波長４３９．５ｎｍを中心にする発光領域１００の面積である。
【００１５】
本発明において、紫外線を可視光線に変換する性能は、３６３ｎｍの光照射による可視光領域の発光面積を計測することで、評価することができる。３６３ｎｍの光照射による可視光領域の発光面積が大きいほど、赤外線を可視光線に変換する性能が高いことを意味する。
【００１６】
クマリン系化合物としては、赤外線及び紫外線を可視光線に変換する有機蛍光剤であればよく、特に限定されないが、赤外線及び紫外線を可視光線に変換する変換効率が高い観点から、下記一般式（１）で表されるクマリン系化合物を用いることが好ましい。
【００１７】
【化１】
2017218694.tif 000002
【００１８】
但し、前記一般式（１）中、Ｒ1は水素原子、又は炭素数１〜４の直鎖若しくは分鎖のアルキル基を表し、Ｒ2は炭素数１〜４の直鎖若しくは分鎖のアルキル基、ベンジル基、ヒドロキシエチル基、ヒドロキシプロピル基、又はトリアジニル基を表し、Ａｒはフェニル基、又は、アルキル基、アルコキシ基、ハロゲン原子、カルボン酸エステル基及びニトリル基からなる群から選ばれる一種の置換基を有する置換フェニル基を表し、置換フェニル基、Ｒ1及びＲ2は、いずれも個別にＮと結合していてもよく、Ｒ1とＲ2は互いに縮合して環を形成してもよい。Ｒ1とＲ2は互いに縮合してトリアゾリル環を形成することが好ましい。
【００１９】
前記一般式（１）において、Ａｒはフェニル基であり、Ｒ2が下記一般式（２）で表されるトリアジニル基の場合、トリアジニル基にハロゲン原子が１個残っていても良く、又はアルコキシド、フェノキシド、若しくはアミノ化合物と反応させてアルキルアミンと結合していても良い。下記一般式（２）において、トリアジニル基のＸとＹは、ハロゲン、アルコキシ、置換されたアルコキシ又はアリルオキシ基、アミノ基又は置換された１級アミン又は２級アミンを表す。
【００２０】
【化２】
2017218694.tif 000003
【００２１】
前記一般式（１）で表されるクマリン系化合物としては、具体的には、３−フェニル−７−（イミノ−１’，３’，５’−トリアジン−２’−ジエチルアミノ−４’−クロロ）−クマリン、３−フェニル−７−（イミノ−１’，３’，５’−トリアジン−２−ジエチルアミノ−４’−メトキシ）−クマリン、３−フェニル−７−ナフトトリアゾリルクマリン、３−フェニル−７−（２Ｈ−ナフト〔１，２−ｄ〕−トリアゾ−ル−２−イル）クマリン等の３−フェニル−７−アミノクマリン誘導体、４−メチル−７−ヒドロキシクマリン等のヒドロキシクマリン誘導体等が挙げられる。
【００２２】
ベンゾキサゾール系化合物としては、赤外線及び紫外線を可視光線に変換する有機蛍光剤であればよく、特に限定されないが、赤外線及び紫外線を可視光線に変換する変換効率が高い観点から、４−（ベンゾキサゾール−２−イル）−４’−（５−メチルベンゾキサゾール−２−イル）スチルベン、４，４’−ビス（ベンゾキサゾール−２−イル）スチルベン、２，５−ビス（ベンゾキサゾール）チオフェン、１，４−ビス（ベンゾキサゾール）ナフタレン、ビス（ベンゾキサゾール）エテン等を用いることが好ましく、１，４−ビス（ベンゾキサゾール）ナフタレン、２，５−ビス（ベンゾキサゾール）チオフェンがより好ましい。
【００２３】
シアノスチリルベンゼン系化合物としては、赤外線及び紫外線を可視光線に変換する有機蛍光剤であればよく、特に限定されないが、赤外線及び紫外線を可視光線に変換する変換効率が高い観点から、１，４−ビス（２−シアノスチリル）ベンゼンなどのビス（シアノスチリル）ベンゼン誘導体等を用いることが好ましく、１，４−ビス（２−シアノスチリル）ベンゼンがより好ましい。
【００２４】
上述した有機蛍光剤は、一種を単独で用いても良く、二種以上を組合せて用いても良い。赤外線及び紫外線を可視光線に変換する変換効率が高い観点から、有機蛍光剤は、クマリン系化合物であることが好ましく、３−フェニル−７−アミノクマリン誘導体であることがより好ましく、下記構造式（３）で表される３−フェニル−７−（２Ｈ−ナフト〔１，２−ｄ〕−トリアゾ−ル−２−イル）クマリン等のフェニルトリアゾールクマリン系化合物であることがさらに好ましい。
【００２５】
【化３】
2017218694.tif 000004
【００２６】
生地は、衣類に用いることができるものであればよく、特に限定されない。織物、編物、不織布等の繊維集合物であってもよく、皮革であってもよい。また、織物、編物、不織布等の繊維集合物と他の素材、例えば樹脂フィルムの積層生地であってもよい。織物としては、例えば平織、斜文織、朱子織、変化平織、変化斜文織、変化朱子織、変わり織、紋織、片重ね織、二重組織、多重組織、経パイル織、緯パイル織、絡み織等がある。編物としては、例えば丸編、緯編、経編（トリコット編、ラッセル編を含む）、パイル編等を含み、平編、天竺編、リブ編、スムース編（両面編）、ゴム編、パール編、デンビー組織、コード組織、アトラス組織、鎖組織、挿入組織等がある。皮革は、人工皮革であってもよく、天然皮革であってもよい。
【００２７】
繊維集合物を構成する繊維は特に限定されず、例えば、ポリエステル繊維、ナイロン繊維、綿、レーヨン繊維、アセテート繊維、ポリウレタン繊維、ポリアミド繊維等のあらゆる繊維を用いることができる。ポリエステル繊維としては、特に限定されず、例えば、ポリエチレンテレフタレート繊維、ポリトリメチレンテレフタレート繊維、ポリブチレンテレフタレート繊維等が挙げられる。
【００２８】
繊維集合物に積層する樹脂フィルムの材質も特に限定されず、例えば、ポリエステル、ナイロン、ポリウレタン、ポリアミド等が挙げられる。ポリエステルとしては、特に限定されず、例えば、ポリエチレンテレフタレート、ポリトリメチレンテレフタレート、ポリブチレンテレフタレート等が挙げられる。
【００２９】
前記有機蛍光剤は、生地に付着されている。付着方法は、特に限定されず、例えば、浸漬加工によって生地に有機蛍光剤を付着させてもよく、バインダーによって有機蛍光剤を生地に固着させてもよい。
【００３０】
浸漬加工の場合は、具体的には、染色工程にて、前記有機蛍光剤を添加した水分散液（染色液）に生地を浸漬して７０〜１５０℃で処理することで、生地に有機蛍光剤を付着することができる。染色液は、特に限定されないが、例えば、有機蛍光剤を生地に対して
０．０１〜１０％ｏｗｆ含んでもよい。処理時間は、例えば、特に限定されないが、１０〜１８０分間であってもよい。
【００３１】
バインダーによる固着の場合、前記有機蛍光剤とバインダーを含む有機蛍光剤組成物を、例えば、プリントによって生地の所定の箇所に塗布して、乾燥させることで行うことができる。有機蛍光剤組成物のプリント方法は、特に限定されず、例えば、シルクスクリーンプリント、転写プリント、昇華プリント、インクジェットプリント、ロータリープリント等のいずれの方法であってもよい。乾燥は、例えば、４０〜２００℃で行うことができる。バインダーとしては、特に限定されず、例えば、アクリル系バインダー樹脂、ウレタン系バインダー樹脂等を用いることができる。
【００３２】
前記有機蛍光剤組成物は、さらにバインダー架橋剤を含む。架橋剤としては、特に限定されないが、例えば、オキザール、フィクサー等を用いることができる。また、前記有機蛍光剤組成物は、水を含んでも良く、必要に応じて、顔料を含んでもよい。
【００３３】
前記有機蛍光剤組成物は、有機蛍光剤組成物の全体質量に対して、有機蛍光剤を０．０１〜３０質量％含むことが好ましく、０．０１〜２０質量％含むことがより好ましい。また、前記有機蛍光剤組成物は、有機蛍光剤組成物の全体質量に対して、バインダーを３０〜９９質量％含むことが好ましく、４０〜９９質量％含むことがより好ましい。また、前記有機蛍光剤組成物は、バインダー１００質量部に対して、バインダー架橋剤を０．１〜３０質量部含むことが好ましく、より好ましくは０．１〜２０質量部含む。
【００３４】
有機蛍光剤（有機蛍光剤組成物）のプリント形状は、特に限定されず、格子、ドット、千鳥、水玉、ボーダー、ストライフ等のいずれの形状であってもよい。遮熱性を向上させつつ、ムレ感を生じさせない観点から、有機蛍光剤（有機蛍光剤組成物）の塗布量は、０．１〜１５０ｇ／ｍ2であることが好ましく、０．５〜１２０ｇ／ｍ2であることがより好ましい。また、遮熱性を向上させつつ、ムレ感を生じさせない観点から、有機蛍光剤（有機蛍光剤組成物）の塗布率は１０〜９０％であることが好ましく、２０〜９０％であることがより好ましい。本発明において、塗布率は、生地面積に対する有機蛍光剤組成物の塗布面積の割合を示すものであり、「生地面積」は、生地に塗布されている有機蛍光剤組成物の外周で囲まれている領域の生地の面積をいう。
【００３５】
本発明の衣服は、本発明の遮熱性生地を用いて構成する。衣服としては、特に限定されず、上半身に着用するものであってもよく、下半身に着用するものであってもよく、全身に着用するものであってもよい。例えば、シャツ、ジャンパー、パンツ、ウインドブレーカー、タイツ等が挙げられる。本発明の衣服において、遮熱性生地は、全体に用いられても良く、部分的に用いられても良い。例えば、太陽が良く当たる部分に遮熱性生地を配置することで、クーリング性を向上させるとともに、紫外線による肌の損傷を抑制することができる。
【００３６】
例えば、上半身に着用されるシャツにおいて、後身頃の肩から肩甲骨上部までを覆う領域及び前身頃の肩から大胸筋上部を覆う領域に遮熱性生地を配置することが好ましく、後身頃の肩から肩甲骨下部までを覆う領域及び前身頃の肩から大胸筋下部までを覆う領域に遮熱性生地を配置することがより好ましい。図５はコンピュータグラフィックを用いて測定した人体の正面側の太陽光照射量マッピングデータを示す。図６はコンピュータグラフィックを用いて測定した人体の背面側の太陽光照射量マッピングデータを示す。このデータは日本の大阪の夏至１日の照射量積算値を示している。太陽の位置及び高度は独立行政法人新エネルギー・産業技術総合開発機構（ＮＥＤＯ）が発表しているデータを使用した。上半身では頭部と、肩から肩甲骨上部までを覆う領域及び肩から大胸筋上部を覆う領域の照射量がかなり高いことが分かる。また、肩甲骨下部を覆う領域及び大胸筋下部を覆う領域の照射量もある程度高いことが分かる。そこで、これらの太陽光の照射量が多い部分に遮熱性生地を配置することで、紫外線と赤外線を可視光線に変換し、クーリング性を向上させるとともに、紫外線による肌の損傷を抑制することができる。本発明において、肩甲骨上部とは、肩甲骨内側を２等分する直線を引いた場合、その直線より上の部分をいい、肩甲骨下部とは、該肩甲骨内側を２等分する直線より下の部分をいう。また、本発明において、大胸筋上部とは、大胸筋を２等分する直線を引いた場合、その直線より上の部分をいい、大胸筋下部とは、該大胸筋を２等分する直線より下の部分をいう。
【００３７】
前記シャツにおいて、遮熱性生地は、製造工程が簡便という観点から、生地に前記有機蛍光剤をバインダーによって固着したものであることが好ましい。具体的には、前記有機蛍光剤とバインダーを含む有機蛍光剤組成物をプリントによって塗布して乾燥したものである。有機蛍光剤組成物のプリント方法は、特に限定されず、例えば、シルクスクリーンプリント、転写プリント、昇華プリント、インクジェットプリント、ロータリープリント等のいずれの方法であってもよい。有機蛍光剤組成物のプリント形状は、特に限定されず、格子、ドット、千鳥、水玉、ボーダー、ストライフ等のいずれの形状であってもよい。遮熱性を向上させつつ、ムレ感を生じさせない観点から、有機蛍光剤（有機蛍光剤組成物）の塗布量は、０．１〜１５０ｇ／ｍ2であることが好ましく、０．５〜１２０ｇ／ｍ2であることがより好ましい。また、遮熱性を向上させつつ、ムレ感を生じさせない観点から、有機蛍光剤組成物の塗布率は１０〜９０％であることが好ましく、２０〜９０％であることがより好ましい。
【００３８】
前記シャツにおいて、少なくとも肩から肩甲骨上部まで覆う領域及び肩から大胸筋上部までを覆う領域に、クマリン系化合物、ベンゾキサゾール系化合物及びシアノスチリルベンゼン系化合物からなる群から選ばれる一種以上の有機蛍光剤が付着されていることが好ましく、肩から肩甲骨下部まで覆う領域及び肩から大胸筋下部までを覆う領域に、クマリン系化合物、ベンゾキサゾール系化合物及びシアノスチリルベンゼン系化合物からなる群から選ばれる一種以上の有機蛍光剤が付着されていることがより好ましい。また、前記シャツにおいて、後身頃の肩から肩甲骨上部までを覆う領域及び前身頃の肩から大胸筋上部までを覆う領域より、肩甲骨下部を覆う領域、大胸筋下部を覆う領域の方が、有機蛍光剤の塗布率が低い方が良い。身体の下の方になるにつれ、太陽光照射量が低いため、有機蛍光剤の塗布量を少なくしても、十分な遮熱性が得られ、また、有機蛍光剤の使用量が減り、経済的である。
【実施例】
【００３９】
以下実施例を用いてさらに具体的に説明する。なお、本発明は下記の実施例に限定して解釈されるものではない。
【００４０】
（参考例１）
＜試料ａ〜ｃ＞
ポリエチレンテレフタレートフィルム（厚み４０μｍ）を試料ａとし、ポリエチレンテレフタレートフィルムの一方の表面にアクリル系バインダー樹脂を１５ｇ／ｍ2を塗布したものを試料ｂとし、ポリエチレンテレフタレートフィルムの一方の表面にアクリル系バインダー樹脂３０質量部と有機蛍光剤（３−フェニル−７−（２Ｈ−ナフト〔１，２−ｄ〕−トリアゾ−ル−２−イル）クマリン）３．３質量部を混合した有機蛍光剤組成物を１５ｇ／ｍ2塗布したものを試料ｃとして用いた。
【００４１】
試料ａ〜ｃの紫外線及び赤外線を可視光線に変換する性能を下記のように評価し、その結果を下記表１に示した。また、試料ａ〜ｃの透過率及び反射率を下記のように測定し、その結果を図１及び図２に示した。また、試料ａ〜ｃの遮熱性を下記のように測定し、その結果を図３に示した。試料ｂの場合は、アクリル系バインダー樹脂を塗布した面を測定面とし、試料ｃの場合は、有機蛍光剤組成物を塗布した面を測定面とした。
【００４２】
（赤外線を可視光線に変換する性能）
赤外線を可視光線に変換する性能は、７２６ｎｍの光照射による可視光領域の発光面積を計測することで評価した。具体的には、キセノンランプで７２６ｎｍの光を試料に照射して２２０〜８００ｎｍの発光スペクトルを分光蛍光光度計（日立分光蛍光光度計「Ｆ−２５００」）にて測定した。その後、２２０〜８００ｎｍの発光スペクトルにおいて、４００〜６００ｎｍの可視光領域の発光面積を測定した。なお、７２６ｎｍの光照射により、４００〜６００ｎｍの波長範囲で発光することは、近赤外線を可視光線に変換していることを意味する。
【００４３】
（紫外線を可視光線に変換する性能）
紫外線を可視光線に変換する性能は、３６３ｎｍの光照射による可視光領域の発光面積を計測することで評価した。具体的には、キセノンランプで３６３ｎｍの光を試料に照射して２２０〜８００ｎｍの発光スペクトルを分光蛍光光度計（日立分光蛍光光度計「Ｆ−２５００」）にて測定した。その後、２２０〜８００ｎｍの発光スペクトルにおいて、４００〜６００ｎｍの可視光領域の発光面積を測定した。なお、３６３ｎｍの光照射により、４００〜６００ｎｍの波長範囲で発光することは、紫外線を可視光線に変換していることを意味する。
【００４４】
（透過率及び反射率）
透過率及び反射率は、分光光度計（島津製作所製「ＵＶ−３１０００ＰＣ」、積分球付属装置ＩＳＲ−３１００、積分球  内径６０ｍ、標準白板：硫酸バリウム）を用いて測定した。
【００４５】
（遮熱性の評価１）
レフランプ（岩崎電気株式会社製、アイランプ＜スポット＞ＰＲＳ１００Ｖ５００Ｗ）を試料（レフランプと試料間の距離は５０ｃｍ）に照射し、その時の温度変化をサーモグラフィーで計測した。０〜１０秒間は試料を安静させ、１０〜４０秒間はランプを照射した。
【００４６】
【表１】
2017218694.tif 000005
【００４７】
上記表１の結果から、試料３の有機蛍光剤（クマリン系化合物）を塗布したフィルムのみが紫外線及び赤外線を可視光線に変換することが分かった。また、図１及び図２の結果から、試料３の有機蛍光剤（クマリン系化合物）を塗布したフィルムは試料１及び試料２に比べて、透過率は低く、反射率が高いことが分かった。赤外線に対する透過率は低く、反射率が高いことにより、遮熱性が高まり、紫外線に対する透過率は低く、反射率が高いことにより、紫外線による肌の損傷を防止する。また、図３の結果からも、試料３の有機蛍光剤（クマリン系化合物）を塗布したフィルムは試料１及び試料２に比べて、遮熱性が高く、温度上昇を抑制できることが分かった。クマリン系化合物等の有機蛍光剤が塗布されたフィルムを織物、編物、不織布等の繊維集合物と併用することで遮熱性生地を得ることができる。
【００４８】
（実施例１）
ポリエチレンテレフタレートフィラメントからなる仮撚加工糸（トータル繊度：７５ｄｔｅｘ、フィラメント数：３６本）を１００質量％使用した目付が１３０ｇ／ｍ2のダブルニット組織の白色の編物（ゲージ：２８Ｇ）を用いた。次に、該生地の一方の表面にシルクスクリーンプリントにて下記表２に示す配合割合の有機蛍光剤組成物を５ｇ／ｍ2塗布し、生地ａを得た。実施例１〜４において、有機蛍光剤として、上記構造式（３）で表される３−フェニル−７−（２Ｈ−ナフト〔１，２−ｄ〕−トリアゾ−ル−２−イル）クマリンを用いた。
【００４９】
（実施例２）
下記表２に示す配合割合の有機蛍光剤組成物を５ｇ／ｍ2塗布した以外は、実施例１と同様にして生地ｂを得た。
【００５０】
（比較例１）
有機蛍光剤組成物に代えて、下記表２に示す配合割合のバインダー組成物を５ｇ／ｍ2塗布した以外は、実施例１と同様にして生地ｃを得た。
【００５１】
（比較例２）
有機蛍光剤組成物に代えて、下記表２に示す配合割合のバインダー組成物を５ｇ／ｍ2塗布した以外は、実施例２と同様にして生地ｄを得た。
【００５２】
【表２】
2017218694.tif 000006
【００５３】
（実施例３）
生地として、実施例１と同様のポリエチレンテレフタレート繊維１００質量％からなる白色の編物（目付１３０ｇ／ｍ2）を用いた。染色液（分散染料：生地に対して３％ｏｗｆ；助剤（分散剤）：生地に対して１ｇ／Ｌ；浴比：生地に対して１対２０となるように純水を使用）に有機蛍光剤（３−フェニル−７−（２Ｈ−ナフト〔１，２−ｄ〕−トリアゾ−ル−２−イル）クマリン）を生地に対して１％ｏｗｆになるように添加した。上記の染色液と一緒に生地を染色機に入れ、室温（１８℃）からゆっくり昇温し１３０℃で３０分間処理した。その後、脱水し、送風乾燥機に入れて乾かし、生地ｅを得た。
【００５４】
（比較例３）
染色液に有機蛍光剤を添加しない以外は実施例３と同様にして、生地ｆを得た。
【００５５】
実施例１〜３及び比較例１〜３で得られた生地ａ〜ｆの紫外線及び赤外線を可視光線に変換する性能を上記のように評価し、その結果を下記表３に示した。また、生地ａ〜ｆの透過率及び反射率を上記のように測定し、波長３８０〜２６００ｎｍの領域における平均透過率及び反射率を算出し、その結果を下記表３に示した。また、生地ａ〜ｆの遮熱性を下記のように評価し、その結果を下記表３に示した。生地ａ及びｂの場合は、有機蛍光剤組成物を塗布した面を測定面とし、生地ｃ及びｄの場合は、バインダー組成物を塗布した面を測定面とした。
【００５６】
（遮熱性の評価２）
図４に示す装置を用いた。発泡スチロール製の試料台１の上に、熱電対からなる温度センサー２が配置され、その上に黒画用紙からなる熱線受光体３が配置され、その上に試料ホルダー４が配置されている。試料ホルダー４で試料５を保持し、試料にランプ６（岩崎電気株式会社製、アイランプ＜スポット＞ＰＲＳ１００Ｖ５００Ｗ）から光を１５分間照射して熱線受光体３の中央の温度を温度センサー２で経時的に測定した。ｎは４とし、そのデータを平均したものを遮熱温度とした。ランプ６から試料台１までの距離Ｌ１は５０ｃｍであり、試料５と熱線受光体３間の距離Ｌ２は約５ｍｍであった。
【００５７】
【表３】
2017218694.tif 000007
【００５８】
上記表３の結果から分かるように、有機蛍光剤（クマリン系化合物）が付着されている実施例１〜３の生地は、紫外線及び赤外線を可視光線に変換する性能を有し、遮熱性に優れる。また、実施例１〜３の生地は、有機蛍光剤（クマリン系化合物）が付着されていない比較例１〜３の生地のそれぞれと比べると、透過率が低く、反射率が高かった。また、実施例１及び２の結果から、顔料の有無に関係なく、有機蛍光剤が付着されていることにより、遮熱効果を発揮することが分かった。
【００５９】
（実施例４）
ポリエチレンテレフタレートフィラメントからなる仮撚加工糸（トータル繊度：７５ｄｔｅｘ、フィラメント数：３６本）を１００質量％使用した目付が１３０ｇ／ｍ2のダブルニット組織の白色の編物（ゲージ：２８Ｇ）を用い、図７及び図８に示すシャツを作製した。シャツ１０において、有機蛍光剤組成物をシルクスクリーンプリントにて、前身頃の肩から大胸筋上部までを覆う領域Ｉａ及び後身頃の肩から肩甲骨上部までを覆う領域ＩＩａは塗布量が８ｇ／ｍ2、且つ塗布率が９０％、前身頃の大胸筋下部を覆う領域Ｉｂ及び後身頃の肩甲骨下部を覆う領域ＩＩｂは塗布量が４ｇ／ｍ2、且つ塗布率が５０％になるように塗布した。有機蛍光剤組成物として、アクリル系バインダー樹脂８０ｇ、バインダー架橋剤（オキザール）３ｇ、有機蛍光剤（３−フェニル−７−（２Ｈ−ナフト〔１，２−ｄ〕−トリアゾ−ル−２−イル）クマリン）１ｇ、黄色顔料６ｇ及び水１５ｇを混合したものを用いた。
【００６０】
（実施例５）
シャツ１０において、有機蛍光剤組成物をシルクスクリーンプリントにて、前身頃の肩から大胸筋上部までを覆う領域Ｉａ及び後身頃の肩から肩甲骨上部までを覆う領域ＩＩａは塗布量が２ｇ／ｍ2、且つ塗布率が２０％、大胸筋下部を覆う領域Ｉｂ及び肩甲骨下部を覆う領域ＩＩｂは塗布量が１ｇ／ｍ2、且つ塗布率が１５％になるように塗布した以外は、実施例４と同様にしてシャツを作製した。
【００６１】
実施例４及び５のシャツを着用してもらい、遮熱性及びムレ感を、下記の５段階で官能評価した。被験者は成人男性１０名であり、下記表４には平均値を示した。
１    非常に悪い
２    悪い
３    普通
４    良い
５    非常によい
【００６２】
【表４】
2017218694.tif 000008
【００６３】
実施例４及び５の後身頃の肩から肩甲骨下部まで覆う領域及び前身頃の肩から大胸筋下部までを覆う領域に有機蛍光剤（３−フェニル−７−（２Ｈ−ナフト〔１，２−ｄ〕−トリアゾ−ル−２−イル）クマリン）を付着させたシャツは、遮熱性が良好であるとともに、ムレ感もなかった。
【符号の説明】
【００６４】
１  試料台
２  温度センサー
３  熱線受光体
４  試料ホルダー
５  試料
６  ランプ
１０  シャツ
１００  発光領域
【図１】
2017218694.tif 000010
【図２】
2017218694.tif 000011
【図３】
2017218694.tif 000012
【図４】
2017218694.tif 000013
【図５】
2017218694.tif 000014
【図６】
2017218694.tif 000015
【図７】
2017218694.tif 000016
【図８】
2017218694.tif 000017
【図９】
2017218694.tif 000018